一種類の高い焼きなます点及び環境にやさしいと省エネ排出ガス削減できる高強度、高平坦性、低い粘度の特徴を持つ板ガラスで、その特徴は:当該ガラスはSiO2、CaO、MgO、Al2O3、Fe2O3、Na2Oの成分を含め、重量のパーセンテージによって計算すると、当該ガラスの中にB2O3の含有量は0-39、Na2Oの含有量は001-14、Fe2O3の含有量は001-5、F2Oの含有量は0-28、MgOの含有量は81-222、Al2O3の含有量は001-39、そのSiO2の含有量はCaOの含有量の19倍-41倍、CaOの含有量はMgOの含有量の12倍-16倍である、当該ガラスの焼きなます温度の下限値即ち吸熱ピークの起点温度であるは550°C-710°Cである、当該ガラスの厚みの差は03mm以下である、その吸水率は0-03の範囲内である、その曲げ強度は50-180Mpaに及ぶ。請求項1に述べた高い焼きなます点及び環境にやさしいと省エネ排出ガス削減できる高強度、高平坦性、低い粘度の特徴を持つ板ガラス、その特徴は:重量のパーセンテージによって計算すると、Al2O3の含有量は001-30、SiO2:CaOは20-36倍、CaO:MgOは13-149倍、Na2Oは001-2、B2O3は0-1、F2Oの含有量は0-1である、当該ガラスの焼きなます温度の下限値即ち吸熱ピークの起点温度であるは610°C-710°Cである、当該ガラスは粘度が1005Pasの時の温度は1500°C-1640°Cである、粘度が101Pasの時の温度は1450°C-1580°Cである、粘度が102Pasの時の温度は1210°C-1350°Cである、粘度が103Pasの時の温度は1070°C-1230°Cである、当該ガラスの曲げ強度は50-180MPaである。請求項1に述べた高い焼きなます点及び環境にやさしいと省エネ排出ガス削減できる高強度、高平坦性、低い粘度の特徴を持つ板ガラス、その特徴は:重量のパーセンテージによって計算すると、Al2O3の含有量は001-19、SiO2:CaOは20-36倍、CaO:MgOは13-149倍、Na2Oは001-2、B2O3は0-1、F2Oの含有量は0-1である、当該ガラスの焼きなます温度の下限値即ち吸熱ピークの起点温度であるは610°C-680°Cである、当該ガラスは粘度が1005Pasの時の温度は150°C-180°Cである、粘度が101Pasの時の温度は1450°C-1520°Cである、粘度が102Pasの時の温度は1210°C-1310°C、粘度が103Pasの時の温度は1070°C-1160°Cである、当該ガラスの曲げ強度は50-145MPaである。請求項1に述べた高い焼きなます点及び環境にやさしいと省エネ排出ガス削減できる高強度、高平坦性、低い粘度の特徴を持つ板ガラス、その特徴は:重量のパーセンテージによって計算すると、Al2O3の含有量は19-30、SiO2:CaOは20-36倍、CaO:MgOは13-149倍、Na2Oは001-2、B2O3は0-1、F2Oの含有量は0-1である、当該ガラスの焼きなます温度の下限値即ち吸熱ピークの起点温度であるは610-680である、当該ガラスは粘度が1005Pasの時の温度は1550°C-1640°Cである、粘度が101Pasの時の温度は1450°C-1580°Cである、粘度が102Pasの時の温度は1210°C-1350°Cである、粘度が103Pasの時の温度は1080°C-1230°Cである、当該ガラスの曲げ強度は130-180MPaである。請求項1に述べた高い焼きなます点及び環境にやさしいと省エネ排出ガス削減できる高強度、高平坦性、低い粘度の特徴を持つ板ガラス、その特徴は:重量のパーセンテージによって計算すると、Al2O3の含有量は8-30、SiO2:CaOは20-36倍、CaO:MgOは13-149倍、Na2Oは001-2、B2O3は0-1、F2Oの含有量は0-1である、当該ガラスの焼きなます温度の下限値即ち吸熱ピークの起点温度であるは610°C-680°Cである、当該ガラスは粘度が1005Pasの時の温度は1520°C-1640°Cである、粘度が101Pasの時の温度は1450°C-1580°Cである、粘度が102Pasの時の温度は1210°C-1350°Cである、粘度が103Pasの時の温度は1070°C-1230°Cである、当該ガラスの曲げ強度は75-180MPaである。請求項1に述べた高い焼きなます点及び環境にやさしいと省エネ排出ガス削減できる高強度、高平坦性、低い粘度の特徴を持つ板ガラス、その特徴は:重量のパーセンテージによって計算すると、Al2O3の含有量は19-30、B2O3の含有量は0-1、Na2Oの含有量は001-2、F2Oの含有量は0-1である、当該ガラスの焼きなます温度の下限値即ち吸熱ピークの起点温度であるは610°C-710°Cである、当該ガラスは粘度が1005Pasの時の温度は1510°C-1680°Cである、粘度が101Pasの時の温度は1420°C-1600°Cである、粘度が102Pasの時の温度は1270°C-1360°Cである、粘度が103Pasの時の温度は1160°C-1280°Cである、当該ガラスの曲げ強度は120-180MPaである。一種類の液晶ディスプレーで、下記のものを含む:配列基礎板、当該配列基礎板は基礎及び当該基礎の上の画素構造、当該基礎は請求項1~5のいずれか一項にのべた高い焼きなます点及び環境にやさしいと省エネ排出ガス削減できる高強度、高平坦性、低い粘度の特徴を持つ板ガラスに基づき製造したガラス板である、フィルター基礎板、当該フィルター基礎板は基礎及びその基礎の上のフィルター層、当該基礎は請求項1~5のいずれか一項にのべた高い焼きなます点及び環境にやさしいと省エネ排出ガス削減できる高強度、高平坦性、低い粘度の特徴を持つ板ガラスに基づき製造したガラス板である、液晶層は、当該配列基礎板と当該フィルター基礎板の間に挟まれる、及び背光源システム。一種類の太陽能装置で、当該太陽能装置は太陽能電池及び上記の請求項1~6のいずれか一項に基づくガラスを使って製造したガラス基礎板あるいはフード板。請求項1~6のいずれか一項に述べた高い焼きなます点及び環境にやさしいと省エネ排出ガス削減できる高強度、高平坦性、低い粘度の特徴を持つ板ガラスの調合方法に基づく。その特徴は:ステップ1、請求項1~5のいずれか一項に述べたガラス配合に基づき必要の各種の予定のある必要不可欠な特別範囲内のNa2O、Fe2O3、Al2O3、SiO2、CaO、MgO、或いはTiO2、BaOの成分及び予定のSiO2、CaO、MgOの間の特殊比例関係の成分の原料を配合し、混合攪拌した後各ガラス配合に相応する溶解温度で溶解し、予定の粘度のガラス液となり、そして再均一化し、澄清、ガス抜きをしてから、流動できる熔融体となるステップ2、浮法技術、平引っ張り技術、格子法技術、ロール技術、オーバーフロー技術の中の任意の技術でガラスを成型する。請求項9に述べた方法によると、その特征は:述べたステップ1下記を含む:用意した各種の原材料を各自の原材料容器に入れ、各種の原材料を原材料コンベヤーを通させ、計量した後、必要な比例で原材料混合攪拌装置に送り、攪拌混合した後スラリ-入れ用のタンク或いはスラリー倉庫に入れる、配合された原材料をバースに入り、各ガラス配合に相応する溶解温度で溶解し、予定の粘度のガラス液となり、そして再均一化し、澄清、ガス抜きをしてから、流動できる熔融体となる、ステップ2では浮法技術を使う:この技術では予め錫竈を用意する必要がある、ステップ1のプロセスの後、バースの後部の流動できる熔融体を錫竈に流れさせ、フラットドリップ、研磨、薄引きの製造技術工程を行い、そしてエッジマシンで技術で決められた方向のの導き引っ張り及びトラクターの牽引を経て、揚げ槽から引っ張り出して、そして徐々に温度を下げて、焼きなまして、冷却してから、切断すれば述べたガラスを造ることができる。請求項8に述べた方法によると、その特徴は:重量のパーセンテージによって計算すると、当該ガラス中Al2O3の含有量は30またはその以下であり、当該ガラスは粘度が1005Pasの時の温度は1480°C-1640°Cである、粘度が101Pasの時の温度は1410°C-1600°Cである、粘度が102Pasの時の温度は1180°C-1340°Cである、粘度が103Pasの時の温度は1040°C-1220°Cである、当該ガラスの厚みの差03mm以下である、当該ガラスの可視光線透過比は40-95の範囲内である、当該ガラスの吸水率は0-03の範囲内である、当該ガラスの焼きなます温度の下限値即ち吸熱ピークの起点温度であるは550°C-710°Cである、当該ガラスの曲げ強度は50-180MPaである、当該ガラスの熱膨脹係数は150°C-300°Cでの両端の値の差は百万分の10-百万分の30である、550°C-600°Cでの両端の値の差は百万分の10-百万分の28である。